МНОГОМОДОВОЕ ОПТОВОЛОКНО, ЛЕГИРОВАННОЕ ОДНОВРЕМЕННО GE И Р

1. Многомодовое оптоволокно с градиентным показателем преломления, содержащее:
(i) сердцевину на основе двуокиси кремния, легированную одновременно
2
2
5
GeO и максимальным количеством PO от 0,5 до 12 мол. %;
1
2
1
2
причем упомянутая сердцевина имеет две альфы, α и α, где 1,8≤α≤2,4 и 1,9≤α≤2,4 при длине волны (λ), расположенной в диапазоне между 840 и 1100 нм; и
(ii) область оболочки на основе двуокиси кремния, окружающую упомянутую сердцевину,
при этом упомянутое волокно имеет числовую апертуру между 0,185 и 0,23.
-1
2. Многомодовое оптоволокно с градиентным показателем преломления по п. 1, в котором упомянутая сердцевина содержит около 200-2000 млн Cl, и менее 1,2 вес.% других легирующих примесей, изменяющих показатель преломления.
3. Многомодовое оптоволокно с градиентным показателем преломления по п. 2, в котором область оболочки на основе двуокиси кремния имеет показатель преломления ниже, чем у чистой двуокиси кремния.
4. Многомодовое оптоволокно с градиентным показателем преломления по п. 1 или 2, в котором область оболочки на основе двуокиси кремния имеет показатель преломления ниже, чем у чистой двуокиси кремния.
5. Многомодовое оптоволокно с градиентным показателем
2
преломления по п. 1 или 2, в котором область оболочки на основе двуокиси кремния содержит F и при необходимости GeO.
2
2
5
2
2
5
6. Многомодовое оптоволокно с градиентным показателем преломления по п. 1, в котором упомянутая сердцевина содержит GeO и около 1-9 мол.% PO, так что сумма максимальной концентрации GeO и максимальной концентрации PO не превышает 19 мол.%; и в котором упомянутое волокно имеет числовую апертуру NA между 0,195 и 0,25 и имеет коэффициент широкополосности более 2 ГГц-км с центром на длине волны в диапазоне 900-1300 нм.
2
2
5
2
2
5
7. Оптоволокно по п. 1 или 6, в котором упомянутая сердцевина содержит GeO и около 1-9 мол.% PO, так что сумма максимальной концентрации GeO и максимальной концентрации PO не превышает 19 мол.%, и при этом коэффициент широкополосности >750 МГц-км при около 850 нм.
8. Оптоволокно по п. 7, в котором коэффициент широкополосности >1500 МГц-км при около 850 нм.
9. Оптоволокно по п. 7, в котором коэффициент широкополосности >1500 МГц-км при около 980 нм.
10. Оптоволокно по п. 7, в котором коэффициент широкополосности >500 МГц-км при около 1300 нм.
11. Оптоволокно по п. 1, в котором потери на изгибе в режиме ограничения при 850 нм менее 1,5 дБ/оборот при измерении с диаметром изгиба 10 мм.
12. Оптоволокно по п. 1, в котором потери на изгибе в режиме ограничения при 850 нм меньше 0,25 дБ/оборот при измерении с диаметром изгиба 10 мм.
13. Оптоволокно по п. 5, в котором средняя объемная
концентрация Ge в области углубления равна по меньшей мере 0,5 вес.%.
14. Оптоволокно по п. 5, в котором объем упомянутой легированной фтором области на основе двуокиси кремния более 30 квадратных микрон-процентов.
15. Оптоволокно по п. 5, в котором объем упомянутой легированной фтором области на основе двуокиси кремния более 100 и менее 300 квадратных микрон-процентов.
2
2
5
16. Волокно с градиентным показателем преломления по п. 5, в котором упомянутая сердцевина волокна имеет X мол.% GeO и Y мол.% PO; и X<Y.
2
2
5
17. Волокно с градиентным показателем преломления по п. 5, в котором упомянутая сердцевина волокна имеет X мол.% GeO и Y мол.% PO; и 1≤X/Y≤8.
18. Многомодовое оптоволокно с градиентным показателем, содержащее:
(i) область сердцевины на основе двуокиси кремния, легированную одновременно
2
2
5
(a) GeO и (b) около 1-10 вес.% PO; и
-1
около 200-2000 млн Cl, и
1
2
1
2
менее 1 вес.% других легирующих примесей, изменяющих показатель преломления; причем упомянутая сердцевина имеет две альфы, α и α, где 1,8≤α≤2,4 и 1,9≤α≤2,4 на длине волны (λ), расположенной в диапазоне между 840 и 1100 нм; и
2
(ii) область на основе двуокиси кремния, окружающую упомянутую область сердцевины, содержащую F и при необходимости GeO и имеющую показатель преломления ниже, чем у двуокиси кремния, причем упомянутое волокно имеет числовую апертуру между 0,185 и 0,225.
19. Многомодовое оптоволокно с градиентным показателем преломления по пп. 16-18, причем упомянутое волокно имеет макропотери на изгибе при 850 нм менее 0,25 дБ/оборот.
20. Оптоволокно по п. 18, в котором объем упомянутой легированной фтором области на основе двуокиси кремния более 100 и менее 300 квадратных микрон-процентов.